(57)【特許請求の範囲】
【請求項１】
金属板と、
この金属板上に設けられたシート状の、結晶性エポキシ樹脂を含む硬化済の熱硬化性樹脂と、無機フィラとからなる伝熱層と、
この伝熱層に固定された、配線基板と、リードフレームと、
を有する放熱基板であって、
前記伝熱層における前記無機フィラの含有率が、６６Ｖｏｌ％以上、９０Ｖｏｌ％以下であって、
前記配線基板の側面の一部以上と、前記リードフレームの側面の一部以上とは、半田部もしくは機械的接続部の一つ以上を介して接続されている放熱基板。
【請求項２】
前記伝熱層の表面の算術平均粗さＲａが３０００Å以下もしくは最大高さＲｙ１５０００Å以下のいずれか１つ以上である請求項１に記載の放熱基板。
【請求項３】
前記伝熱層の表面の２０度光沢が７０以上である請求項１に記載の放熱基板。
【請求項４】
前記無機フィラは、アルミナ、窒化アルミ、窒化ホウ素、炭化ケイ素、窒化ケイ素、酸化マグネシウム、酸化亜鉛から選ばれた少なくとも１種類以上からなる請求項１に記載の放熱基板。
【請求項５】
金属板上に、結晶性エポキシ樹脂を含む未硬化状態の熱硬化性樹脂と、無機フィラとを含む未硬化組成物と、リードフレームと、配線基板とを配置する配置工程と、
前記金属板上で、前記未硬化組成物を加熱し、前記未硬化組成物に前記リードフレームと前記配線基板とを埋め込む、埋め込み工程と、
少なくとも前記未硬化組成物を、前記結晶性エポキシ樹脂の結晶化温度、あるいは融点のいずれか１つ以上まで加熱して、液体状態とし、前記無機フィラの間を対流させる対流工程と、
前記未硬化組成物を熱硬化させ、伝熱層とする熱硬化工程と、
を備える放熱基板の製造方法であって、
前記無機フィラの含有率が、６６Ｖｏｌ％以上、９０Ｖｏｌ％以下であり、
前記配線基板の側面の一部以上と、前記リードフレームの側面の一部以上とは、半田部もしくは機械的接続部の一つ以上を介して接続していることを特徴とする放熱基板の製造方法。
【発明の詳細な説明】
【技術分野】
【０００１】
本発明は、放熱が要求される各種電子部品に用いられる放熱基板とその製造方法に関する。
【背景技術】
【０００２】
電子機器の小型化のためにパワー系の半導体や、高機能半導体、発光素子等の発熱密度が向上している。このような電子部品の放熱用には、伝熱層を有する放熱基板が使われている。しかし、樹脂に無機フィラを添加して作製された従来の伝熱層には次の課題がある。伝熱層中の無機フィラの含有率を高くすると、熱伝導率は増加する。しかしながら、伝熱層の表面粗さが増加し、成形性が低下する。さらに伝熱層の表面や内部のボイド等が増加し、表面の光沢が下がり、電気的絶縁性が低下する。
【０００３】
こうした課題は、伝熱層における無機フィラの含有率を高めるほど、発生しやすい。これは伝熱層における樹脂成分の含有率が低下するためである。すなわち含有率が増加した無機フィラを樹脂で濡らし、固定することが難しくなるためである。次に図２１を用いて、従来の伝熱層における無機フィラの体積分率と、その時の熱伝導率や表面粗さとの関係について説明する。
【０００４】
図２１は、無機フィラの体積分率（単位はＶｏｌ％）と、その時の熱伝導率（単位はＷ／ｍ・Ｋ）、表面粗さＲｍａｘ（単位はÅ）との関係を示したものである。
【０００５】
図２１において、(1)は理論曲線（Ｂｒｕｇｇｅｍａｎの式）、(2)は従来品のＲｍａｘ、(3)はその時の光沢度（実測の２０度光沢度は、ゼロであり、多くても５以下となる）を示す。
【０００６】
図２１より、無機フィラの体積分率が６０Ｖｏｌ％以上、更に６６Ｖｏｌ％以上と表面粗さが増加することが判る。また７０Ｖｏｌ％で、表面粗さＲｍａｘが７５００Å（０．７５μｍ）を超える。そして無機フィラの体積分率が増加して、表面粗さＲｍａｘが増加するほど、光沢度が急激に低下し、伝熱層の表面や内部にひびやクラック、ボイド等が発生しやすくなる。また無機フィラ自体の結着力が低下し、あるいは表面に露出した無機フィラが脱落しやすくなる。そのため、伝熱層表面への発熱部品等の密着性や固定性に課題が発生する。
【０００７】
図２２を用いて、さらに詳しく説明する。図２２（Ａ）（Ｂ）は共に、伝熱層に含まれる無機フィラの含有率が高い場合における、従来の伝熱層の課題を模式的に説明する断面図である。
【０００８】
無機フィラの含有率が高くなるほど、図２２に示すように、無機フィラ１と、熱硬化性樹脂２と、からなる伝熱層３の自由表面４の表面や内部には無数のボイド５が発生している。そしてボイド５により、自由表面４の表面粗さは急激に増加し、光沢度は低下する。なお自由表面４とは、他の個体と接していない、さらには研磨や切削等が行なわれていない自然な表面を意味する。
【０００９】
このように、自由表面４の表面粗さが増加し、さらに内部や表面にボイド５が発生すると、無機フィラ１の含有率を高めても伝熱層３の熱伝導率があまり増加しなくなる。また、発熱体（図示していない）との密着性が低下することにより熱伝導効率が低下する場合がある。さらに伝熱層３自体の成形性が低下する。あるいは伝熱層３自体が脆くなり、欠けやすくなる。
【００１０】
更に、図２２（Ｂ）に示すように、この伝熱層３に、リードフレーム６や、基板７を埋め込んだ場合、これら伝熱層３とリードフレーム６との界面、あるいは基板７と伝熱層３との界面での密着性が低く、隙間８が発生しやすい。
【００１１】
そして隙間８、あるいは密着不足によって、リードフレーム６から伝熱層３への、あるいは基板７から伝熱層３への熱伝導性が低下し、更に電気絶縁性（例えば、高温時の漏れ電流）が低下する。
【００１２】
また伝熱層３に、リードフレーム６や基板７を埋め込む際の位置決め精度も低下するが、これは伝熱層３の流動性が低下するためである。
【００１３】
このような課題に対し、従来より、例えば伝熱層３に、ポリイミドフィルムのような絶縁性に優れ、光沢度の高い樹脂を使うことで、その密着性向上による放熱効果を高めることが提案されている。またその応用例として、金属コア基板が提案されている。
【００１４】
次に図２３を用いて従来の金属コア基板について説明する。図２３は従来の金属コア基板の断面図である。
【００１５】
図２３は、従来の金属コア基板９の断面図である。図２３において、金属板１０の上には電気絶縁層１１が形成されている。電気絶縁層１１の上には銅箔１２が積層されている。そしてこの上に、半田１３を用いて、電子部品１４や半導体１５、端子１６等が実装される。電気絶縁層１１の熱伝導率が高いほど、電子部品１４や半導体１５からの熱を金属板１０に伝えることができ、温度上昇を抑えることができる。電気絶縁層１１としてはフィルム状の樹脂シートに無機フィラを添加した材料を用いることができるが、無機フィラの含有率を高めることは難しい（例えば、特許文献１）。
【００１６】
また熱伝導率を高める方法として、電気絶縁層１１のフィラとして熱伝導率の高い材料を用いる、あるいはフィラの充填量を増加させるといった手法がよく用いられる。また、樹脂の熱伝導率を高めることも効果がある。このような構成を、図２４（Ａ）〜（Ｃ）を用いて説明する。例えば樹脂の熱伝導率を高める手段として、結晶性樹脂を用いることが提案されている（例えば、特許文献２）。
【００１７】
図２４（Ａ）〜（Ｃ）は、従来の結晶性樹脂の説明図である。結晶性樹脂を用いることは、メソゲン基１７を有するモノマー１８を互いに重合させて、電気絶縁性でかつ優れた熱伝導性を得ようとすることを狙いとしている。結晶性樹脂を用いて高放熱性（あるいは高熱伝導性）を得るには、結晶性樹脂の結晶化率を高める必要がある。しかし結晶性樹脂において、その結晶化率を高めるほど、できあがった基板が硬くて脆い。すなわち曲がらずに折れてしまう、あるいは欠けやひびが入りやすい。そのため結晶性樹脂を用いて、電子部品を実装するための放熱基板を作製しても、その使用用途が大きく限られる。
【００１８】
このためメソゲン基を有するエポキシ樹脂を用いても、図２２を用いて説明した課題を解決することは難しい。さらにエポキシ樹脂が結晶化するほど、図２２を用いて説明した課題が発生しやすい可能性がある。さらには、無機フィラの含有率が６６Ｖｏｌ％より低い領域からこうした課題が発生しやすくなる。
【００１９】
強度を向上させる方法として、網目構造をとりやすい硬化剤を配合する方法等も提案されている。しかしながら、結晶性エポキシ樹脂の場合、立体的な結合を作ることで、結晶性が阻害され、高い熱伝導率が得られない場合が多い。
【００２０】
さらに結晶性樹脂は金属板等に対する接着力が弱い。あるいは結晶化樹脂の内部や結晶化樹脂と金属板との界面に応力が集中しやすく、この応力によって結晶化樹脂と金属板との界面が剥離する場合がある。そのため、放熱基板を作製した場合、落下試験等の耐衝撃性に課題が残る場合がある。
【先行技術文献】
【特許文献】
【００２１】
【特許文献１】特許第３２５５３１５号公報
【特許文献２】特開平１１−３１３１６２号公報
【発明の概要】
【発明が解決しようとする課題】
【００２２】
これら従来の放熱基板では、熱伝導性を高めるために無機フィラの含有量を増加した場合、伝熱層の表面が粗化しやすく、伝熱層と、伝熱層に埋め込んだリードフレームや配線基板との間の密着性が低下し、電気絶縁性に影響を与える可能性があった。また伝熱層にリードフレームや配線基板を、互いに高精度な位置情報を持った状態で高精度に埋設し、リードフレームと配線基板とを電気的に接続することが難しかった。
【００２３】
本発明は、上記した状況を考慮して成されたものである。すなわち、本発明は、無機フィラの含有量を増加した場合でも、伝熱層の表面の粗化を防止し電気絶縁性を高め、更に伝熱層に、各々が略平坦になるようにリードフレームや配線基板を、互いに高い位置精度を保った状態で電気的に接続しながら埋め込んだ放熱基板及びその製造方法を提供することを目的とする。
【課題を解決するための手段】
【００２４】
上記の課題を解決するため、本発明は、金属板と、この金属板上に設けられたシート状の、結晶性エポキシ樹脂を含む硬化済の熱硬化性樹脂と、無機フィラとからなる伝熱層と、この伝熱層に固定された、配線基板と、リードフレームと、を有する放熱基板であって、前記伝熱層における前記無機フィラの含有率が、６６Ｖｏｌ％以上、９０Ｖｏｌ％以下であって、前記配線基板の側面の一部以上と、前記リードフレームの側面の一部以上とは、半田部もしくは機械的接続部の一つ以上を介して接続されている放熱基板とする。
【発明の効果】
【００２５】
本発明によって、放熱基板の放熱、あるいは伝熱特性を大幅に向上させると共に、高温時での優れた電気絶縁性を有する放熱基板及びその製造方法を提供することによって、高温半導体（例えば、シリコン系以外のＳｉＣ系半導体等のパワーデバイス）の効率的な動作が実現でき、環境、省エネ、消費電力、炭酸ガスの削減等に貢献する。
【００２６】
更に、リードフレームや配線基板の位置決め、あるいは位置合わせ、あるいはこれらの電気的接続、あるいはヒートスプレッド（あるいは熱拡散）は、半田部を介して効率的に行なうことができる。
【図面の簡単な説明】
【００２７】
【図１】本発明の実施例１における放熱基板を斜めから見た様子を示す断面図
【図２】（Ａ）（Ｂ）は、共に配線基板とリードフレームとの間に設けた接触部について説明する断面図
【図３】（Ａ）（Ｂ）は共に配線基板の側面に設けた側面電極を利用する様子を説明する断面図
【図４】（Ａ）（Ｂ）はそれぞれ放熱基板を斜めから見た様子を説明する断面図と、その一部を拡大した断面図
【図５】放熱基板の他の一例の上面図
【図６】（Ａ）、（Ｂ）は共に放熱基板を製造する様子を説明する断面図
【図７】未硬化組成物をシート状に成形する様子を説明する模式図
【図８】伝熱層の光沢の評価方法を説明する図
【図９】伝熱層の表面粗さの評価方法を説明する模式図
【図１０】（Ａ）は伝熱層の表面を拡大して説明する模式図、（Ｂ）は伝熱層の対流の様子を模式的に説明する断面図
【図１１】伝熱層の表面付近の断面を説明する模式図
【図１２】（Ａ）は本実施例による伝熱層の表面の顕微鏡写真、（Ｂ）はその模式図
【図１３】（Ａ）はその伝熱層の表面を３次元的に示す斜視図、（Ｂ）はその模式図
【図１４】（Ａ）は従来例の伝熱層の表面の顕微鏡写真、（Ｂ）はその模式図
【図１５】（Ａ）はその伝熱層の表面を３次元的に示す斜視図、（Ｂ）はその模式図
【図１６】本実施例による伝熱層と従来例の伝熱層の漏れ電流の温度特性を電気特性の一例として示すグラフ
【図１７】未硬化組成物に埋め込まれたリードフレームや配線基板の側面や底面で、熱硬化性樹脂が対流する様子を説明する断面図
【図１８】伝熱層中の無機フィラの体積分率と熱伝導率との関係についての実験結果の一例を説明する図
【図１９】（Ａ）（Ｂ）は共に上下左右に互いに絶縁された配線部を有するチップ状の配線基板の斜視図
【図２０】（Ａ）（Ｂ）はそれぞれ複数のリードフレームの間にチップ状の配線基板を挿入する様子を説明する斜視断面図と、その一部を拡大した断面図
【図２１】無機フィラの体積分率と、その時の熱伝導率、表面粗さＲｍａｘとの関係を示す図
【図２２】（Ａ）（Ｂ）は共に、無機フィラの含有率が高い場合における従来の伝熱層の課題を模式的に説明する断面図
【図２３】従来の金属コア基板の断面図
【図２４】（Ａ）〜（Ｃ）は従来の結晶性樹脂の説明図
【発明を実施するための形態】
【００２８】
以下、図面を参照しながら本発明の実施例を説明する。なお各実施例において、先行する実施例と同じ構成をなすものには同一の符号を付し、詳細な説明を省略することがある。また本発明は以下の実施例に限定されるものではない。
【００２９】
（実施例１）
図１は、本発明の実施例１における放熱基板を斜めから見た様子を示す断面図である。
【００３０】
図１において、１０１は放熱基板、１０２は伝熱層、１０３はリードフレーム、１０４は配線基板、１０５は配線部、１０６は絶縁部、１０７は金属板、１０８は半田部、１０９は接続部である。
【００３１】
なお半田部１０８とは、市販の半田材料を用いた接続のみならず、電子部品の実装用の鉛フリー半田や、導電ペースト、半導体等の接合に使われる合金接合、金−金接合、超音波接合、金属接合等も含むものである。
【００３２】
またリードフレーム１０３の側面の一部以上と配線基板１０４の側面の一部以上とを半田部１０８を介して接続することで、放熱基板１０１の表面を平滑にすると共に、接続面積を配線基板１０４の形状に影響を与えることなく、その厚み方向に広げることができる。なお半田部１０８以外の機械的、あるいは物理的接続手段によって接続されていても良い。例えば、リードフレーム１０３の側面の一部以上と配線基板１０４側面の一部以上とが、溶接、リベット、ネジ止め、接着剤等の機械的な手段（あるいは物理的な手段）を用いて固定、あるいは接続されていても良い。なお配線基板１０４とリードフレーム１０３とを、互いの側面の一部以上を利用して電気的に接続した接続部１０９とすることで、放熱基板１０１の表面を平滑にすると共に、その接続面積を広げることができる。また互いを電気的に接続することで、ヒートスプレッド効果を高められる。
【００３３】
放熱基板１０１は、少なくとも、シート状の伝熱層１０２と、この伝熱層１０２に埋め込まれ、固定された配線基板１０４と、リードフレーム１０３と、を有している。
【００３４】
そして配線基板１０４と、リードフレーム１０３とは、半田部１０８を介して、接触、位置決め、あるいは電気的に、あるいは熱的に接続されている。
【００３５】
配線基板１０４としては、市販のガラエポ基板（ガラエポ基板とは、ガラス線にエポキシ樹脂を含浸させた絶縁部１０６と、銅箔からなる配線部１０５とを、スルーホール１１２等を介して層間接続したガラスエポキシ多層基板のことである）や、ハイブリッドＩＣ（例えば、アルミナ等のセラミック板からなる絶縁部１０６の上に、銀や銅等の配線部１０５を設けたものであり、耐熱性、放熱性に優れている）等を用いることが望ましい。
【００３６】
例えば、図１における放熱基板１０１のリードフレーム１０３は、１００Ａを超える大電流に対応でき、更にヒートスプレッダーとしての効果を有しているので、パワー半導体等（図示していない）の実装や放熱に好適である。
【００３７】
図１における、放熱基板１０１の伝熱層１０２に埋め込んだ配線基板１０４は、微細配線に対応できるため、パワー半導体（図示していない）の制御用の半導体や各種チップ部品等の高密度実装に好適である。例えば配線基板１０４にガラエポ基板を用いることで、制御回路の高密度実装に対応できる。また配線基板１０４に、アルミナ基板等のセラミック基板を用いることで、更に優れた放熱性が得られる。
【００３８】
更に詳しく説明する。なお伝熱層１０２の厚みを、０．６ｍｍ以上とすることで、強化絶縁を満足させることができる。ここで強化絶縁とは、二重絶縁によるものと同等以上の感電に対する保護を与える単一の絶縁を意味する。なお二重絶縁は、基礎絶縁と付加絶縁とで形成される絶縁である。このように強化絶縁を満足させることで、ＵＬ規格やＩＥＣ規格等で知られる製品の安全性を満足でき、放熱基板１０１の上に、一次側の電気回路（例えば、電源回路）を形成することができる。ＵＬとはＵｎｄｅｒｗｒｉｔｅｒ'ｓ Ｌａｂｏｒａｔｏｌｉｅｓ Ｉｎｃｏｒｐｏｒａｔｅｄ、ＩＥＣとは国際電気標準会議を意味し、日本のＪＩＳに相当する。
【００３９】
なお、放熱基板１０１を、二次側回路に用いる場合、伝熱層１０２の厚みを、０．６ｍｍ未満とすることも可能である。なお二次側回路には、ＤＣ−ＤＣコンバータ等のカー用電源も含む。なおＤＣ−ＤＣコンバータとは、ＤＣ入力からＤＣ出力を作成する電力変換器である。
【００４０】
伝熱層１０２における無機フィラ１２７の含有率は、６６Ｖｏｌ％以上９０Ｖｏｌ％以下である。
【００４１】
なお、金属板１０７は、シート状の伝熱層１０２の一面に固定されているが、この形態に限定する必要は無い。すなわちシート状、あるいは棒状、あるいは板状の伝熱層１０２に、金属板１０７を埋め込むことも有用である。例えば、伝熱層１０２の片面に金属板１０７を埋め込む、あるいは伝熱層１０２の内部に金属板１０７を埋め込むことも有用である。
【００４２】
また金属板１０７に用いる金属材料は、金、銀、銅、ニッケル、アルミニウム、あるいはこれらの複合物（複合部材はこれら金属材料の合金やメッキ、蒸着物、クラッド材等も含む）とすることが有用である。これは金、銀、銅、ニッケル、アルミニウムが、単独で、あるいは複合物とすることで、金属板１０７に有用な熱伝導性等に優れた特徴を有するためである。
【００４３】
なお伝熱層１０２の表面は、２０度光沢が７０以上の、いわゆるピアノブラック状の綺麗な光沢を有していることが好ましい。例えば、表面を漆黒の深みを有する滑らか表面とすることが望ましい。
【００４４】
なお伝熱層１０２の色は、黒色に限定する必要は無い。後述する図４等においては、発明者らがカーボンブラック等の黒色顔料を伝熱層１０２に添加したため黒色になっているだけである。例えば、赤色や青色、緑色等の顔料等を添加すれば、それぞれの色調で光沢を有する滑らかな表面が得られる。アルミナや酸化チタン等の白色顔料を添加することで、白色の綺麗な光沢面、あるいは白色のグランドピアノのような光沢面とすることができる。このように白色とすることで、実施例１の放熱基板１０１を、発光ダイオード（ＬＥＤ）等に代表される半導体発光素子の実装用基板として用いることができる。この場合、白色にした伝熱層１０２の光沢を有する表面が、ＬＥＤの光の反射板として機能するため、家庭用ＬＥＤ照明、あるいは車用ヘッドライトとして使うことができる。
【００４５】
なお伝熱層１０２の表面となる表面部自体を透明とすることは有用であるが、表面部を白色にする場合、無機フィラより粒径の小さな白色顔料を添加すればよい。
【００４６】
なお用途によっては、伝熱層１０２の表面の光沢が好ましくないことがある。このような場合、伝熱層１０２の一部の表面を研磨することで、表面の平面性（あるいは平滑性）を高められる。更に後述する図９等で説明するように、各実施例の伝熱層１０２において、その表面層は無機フィラ含有率が低く、研磨しやすいことも好適である。すなわち、伝熱層１０２の表面を、薄く研磨し（例えば、後述する図１０（Ｂ）に示す表面層１２８を研磨除去し）、この上に発熱部品を熱伝導率の高い接着剤で固定することも有用である。
【００４７】
図２（Ａ）（Ｂ）を用いて、配線基板１０４とリードフレーム１０３との間に設けた半田部１０８について説明する。
【００４８】
図２（Ａ）（Ｂ）は、共に配線基板とリードフレームとの間に設けた接触部について説明する断面図である。
【００４９】
図２において、１１０はボンディングワイヤ、１１２はスルーホールである。図２（Ａ）に示すように、配線基板１０４の表面に設けた配線部１０５と、リードフレーム１０３の間に、ボンディング装置（図示していない）を用いて、ボンディングワイヤ１１０による配線を行なうことができる。なおボンディングワイヤ１１０には、アルミニウム線や金線、銅線等を用いる。これらは熱伝導性が高く、電気抵抗が低い。なお配線部１０５や、リードフレーム１０３の表面には、ボンディング性を高めるために、予め金メッキ等を行なっておくことは有用である。
【００５０】
なおリードフレーム１０３の厚みと、配線基板１０４の厚みを同じとする必要は無い。
【００５１】
図２（Ｂ）に示すように、配線基板１０４に設けた複数層の配線部１０５どうしを層間接続するスルーホール１１２を設けることは有用である。
【００５２】
図３（Ａ）（Ｂ）は、共に配線基板の側面に設けた側面電極を利用する様子を説明する断面図である。
【００５３】
図３において、１１１は側面電極であり、例えば配線基板１０４に形成した貫通孔（特に貫通孔を利用して形成したスルーホール孔）を、半分に分割した孔（半割り孔と呼ばれることがある）等に相当する。図３（Ａ）に示すように、配線基板１０４の側面に、側面電極１１１を形成し、リードフレーム１０３の先端部分を、この半割り孔に挿入し（あるいは押し当てて）、更に半田部１０８を介して接続することで、位置合わせ時に調芯機能も発揮できるため、更に位置合わせ精度を高められる。なおリードフレーム１０３の先端部分の形状を、側面電極１１１に密着しやすいように加工しておくことは有用である。
【００５４】
図４（Ａ）（Ｂ）は、それぞれ放熱基板を斜めから見た様子を説明する断面図と、その一部を拡大した断面図である。
【００５５】
図４（Ａ）に示すように、配線基板１０４の周囲に半割り孔（番号は付与していない）を形成し、この半割り孔を利用して、リードフレーム１０３を固定したり、半田部１０８を介して電気的に接続したりして、接続部１０９を構成している。
【００５６】
図５は、放熱基板の他の一例の上面図である。図５に示すように、リードフレーム１０３と、配線基板１０４の表面に設けた配線１０５とを、ボンディングワイヤ１１０で接続することで、更に電気的導通や熱的導通（すなわちヒートスプレッド効果）を高めることができる。
【００５７】
（実施例２）
次に実施例２として、図６（Ａ）〜（Ｂ）を用いて、図１等に示した放熱基板１０１の製造方法の一例について説明する。
【００５８】
図６（Ａ）〜（Ｂ）は、共に放熱基板１０１を製造する様子を説明する断面図である。１１４は金型であり、温度調整装置（図示していない）を用いて、温度調整できる。１１５は保護フィルムであり、金型１１４の表面に樹脂等が付着することを防止する。
【００５９】
ここで配線基板１０４は、市販のガラスエポキシ樹脂を使った樹脂基板や、セラミック基板を用いたハイブリッドＩＣ等である。１１６は未硬化組成物であり、未硬化組成物１１６が熱硬化して、伝熱層１０２となる。１１７は矢印である。
【００６０】
なお複数のリードフレーム１０３を、前述の図４、図５に示したように周囲で一体化させた場合（あるいは額縁状の周囲部分から、内部に複数本のリードフレーム１０３を内側に突き出す形状とした場合）、リードフレーム１０３の位置決めは、周囲（あるいは額縁部分）で行なうことができるが、配線基板１０４の場合、浮島状態（すなわち、外部から独立した状態）であり、正確な位置決め固定が難しい場合がある。こうした場合、配線基板１０４とリードフレーム１０３とを、１つ以上の半田部１０８を有して固定しておくことで、配線基板１０４の位置決めが容易となる。
【００６１】
図６（Ａ）に示すように、金属板１０７の上に、未硬化組成物１１６を配置する。なお未硬化組成物１１６は、シート状であっても、ペレット状、あるいは丸棒状等であっても良い。
【００６２】
更に、その上に、配線基板１０４やリードフレーム１０３を配置し、金型１１４でこれらを加圧して、埋め込む。なお金型１１４を加熱することは、未硬化組成物１１６が低粘度化するので、埋め込みの工程において、好適である。
【００６３】
図６（Ｂ）は、未硬化組成物１１６の成形が終了した後の様子を示す断面図である。矢印１１７に示すように、配線基板１０４やリードフレーム１０３が埋め込まれた未硬化組成物１１６(図６（Ｂ）では、硬化済の伝熱層１０２として図示している)から金型１１４や保護フィルム１１５を取り除く。その後、未硬化組成物１１６を熱硬化させ、伝熱層１０２とする。なお未硬化組成物１１６の熱硬化は、金型１１４内で行なっても、あるいは金型１１４から取り出した状態で行なっても良い。
【００６４】
なおこの硬化の際、保護フィルム１１５は予め剥離しておく方がよい。こうすることで、伝熱層１０２の表面を、自由表面とし、未硬化組成物１１６中に含まれる熱硬化性樹脂が熱対流しやすくなる。その結果、効果的に表面部の２０度光沢を７０以上、あるいは表面粗さＲａを３０００Å（０．３μｍ）以下にすることができる。
【００６５】
以上のように、金属板１０７上に、結晶性エポキシ樹脂（図示していない）を含む未硬化状態の熱硬化性樹脂（図示していない）と、無機フィラ（図示していない）とを含む未硬化組成物１１６と、リードフレーム１０３と、配線基板１０４とを配置する配置工程と、前記金属板１０７上で、前記未硬化組成物１１６を加熱し、前記リードフレーム１０３と、前記配線基板１０４とを埋め込む、埋め込み工程と、少なくとも前記未硬化組成物１１６を、前記結晶性エポキシ樹脂の結晶化温度以上まで加熱して、液体状態とし、前記無機フィラの隙間を対流させる対流工程と、前記未硬化組成物１１６を熱硬化させ、伝熱層１０２とする熱硬化工程と、を備える放熱基板１０１の製造方法によって、無機フィラ１２７の含有率が、６６Ｖｏｌ％以上、９０Ｖｏｌ％以下であっても、優れた絶縁性を有する放熱基板１０１を実現できる。またリードフレーム１０３と前記配線基板１０４とを、１以上の（望ましくは２以上、更には３以上）の半田部１０８や接続部１０９を介して電気的に接続すると同時に固定することで、これら部材の位置精度を高めることができ、リードフレーム１０３上や配線基板１０４上への各種、電子部品の実装性を高められる。
【００６６】
次に未硬化組成物１１６の予備成形について、図７を用いて説明する。
【００６７】
図７は、未硬化組成物１１６をシート状に成形する様子を説明する模式図である。１１８は成形装置である。例えば、未硬化組成物１１６は、混練装置（図示していない）から出すと同時に、成形装置１１８等を用いることで、シート状、丸棒状、ペレット状等の成形しやすい形状で成形することができる。
【００６８】
未硬化組成物１１６をシート状、丸棒状、あるいはペレット状等に予備成形することで、取扱いが容易になる。特にシート状であることが好ましい。このように、未硬化組成物１１６をシート状とすることで、未硬化組成物１１６自体の取扱いが容易になる。これは他に例えれば、積層基板を形成する際の中間体である、ガラス繊維にエポキシ樹脂を含浸させて形成されたプリプレグと同様である。また、未硬化組成物１１６をシート状とすることで、金属板１０７の表面へ貼り付けやすくなる。さらに金属板１０７が曲面状に曲がっている、あるいはＬ字型に折れている場合であっても、これら表面に略一定の厚みを保った状態で、未硬化組成物１１６を容易に貼り付けることができる。また金属板１０７の表面に貼り付けられたシート状の未硬化組成物１１６は、所定温度（例えば、１５０℃〜２００℃。特に未硬化組成物中に添加して結晶性エポキシ樹脂の融点以上）に加熱されることで、その内部に含まれる熱硬化性樹脂が軟化、液状化する。そして、この液状化し、低粘度化した熱硬化性樹脂が、無機フィラ１２７の隙間を対流することで、下地となる金属板１０７との密着性を高め、内部や表面におけるボイドの発生を抑制する。
【００６９】
なお保護フィルム１１５としては、市販の表面をシリコン処理や撥水処理、離型処理したＰＥＴ等の樹脂フィルムを用いることができる。
【００７０】
また予備成形した、未硬化組成物１１６の厚みは、０．０２ｍｍ以上、５．００ｍｍ以下が望ましい。厚みが０．０２ｍｍ未満の場合、未硬化組成物１１６にピンホールが発生する場合がある。また厚みが５．００ｍｍを超えると、放熱基板１０１に用いた場合、放熱性に影響を与える場合がある。なお図５の成形装置１１８の成形部（例えば、加圧ロール）を加熱しておくことで、未硬化組成物１１６の成形性を高められ、できあがったシートの厚みバラツキも低減できる。そしてシート状に予備成形した未硬化組成物１１６の表面に、保護フィルム１１５を一種の保護シートとして残しておくことで、ゴミ等の汚れが付着したりすることを防止できる。
【００７１】
なお、未硬化組成物１１６はコーターを用いて金属板１０７に塗工したり、押出成型機で成形したりしてもよい。
【００７２】
また、粘度を調整するために溶剤を添加してもよい。あらかじめ溶剤に溶かした状態で混練してもよい。なお、製造方法は、上記に限定されるものではない。
【００７３】
なお、放熱基板１０１に取付ける発熱部品（図示していない）としては、例えばパワー半導体（パワートランジスタ、パワーＦＥＴ、高出力ＬＥＤ、高出力レーザー）以外に、トランスやコイル、チョークコイル等の電子部品やＬＥＤや半導体レーザー等の発光素子等であっても良い。
【００７４】
またこれら発熱体を、熱伝導性の接着剤等を用いて、リードフレーム１０３等をヒートスプレッダーに使うために貼り付けても良い。また発熱体から出たリード端子等をリードフレーム１０３に半田付けしても良い。なお半田（図示していない）として、鉛フリー半田や導電性ペースト等を用いてもよい。
【００７５】
また発熱部品（図示していない）を制御するための電子部品（図示していない）を、配線基板１０４上に実装することは有用である。
【００７６】
なお伝熱層１０２に埋め込まれた、配線基板１０４と、リードフレーム１０３との間の接続は、ジャンパー線、０Ωのチップ抵抗、あるいは、ワイヤー等を用いることは有用である（ジャンパー線等は図示していない）。
【００７７】
発熱基板に、パワー半導体、制御用半導体等を実装することで、発熱が課題となる回路となる、ＰＤＰテレビの電源回路（サステイン回路も含む）、乗用車のＤＣ−ＤＣコンバータ、太陽電池等のＤＣ−ＡＣコンバータ等が製造できる。なおＤＣ−ＡＣコンバータとは直流を交流に、ＤＣ−ＤＣコンバータとは直流を直流に変換するコンバータのことである。
【００７８】
（実施例３）
実施例３では、伝熱層１０２の表面状態について、図８、図９を用いて説明する。１１９は光沢度計、１２０は光源、１２１はレンズ、１２２は受光部、１２３は点線、１２４は表面である。
【００７９】
なお伝熱層１０２の表面は、光沢を有する面、あるいは滑らかな面とすることは有用である。以下、図８を用いて伝熱層１０２の光沢について説明する。図８は、伝熱層１０２の光沢の評価方法を説明する図である。
【００８０】
光沢度計１１９の内部には、光源１２０が設けられている。光沢度計１１９はグロスメータと呼ばれることもある。光源１２０から出た光は、レンズ１２１を経て被測定物である伝熱層１０２の表面に照射される。この光は被測定物の表面で反射され、レンズ１２１を介して、受光部１２２に入射する。
【００８１】
光沢度としては例えば、ＪＩＳ  Ｋ  ５６００−４−７の鏡面光沢度を用いることができる。なお鏡面光沢度とは、規定した光源１２０及び受光部１２２の角度にて、鏡面方向に対象物から反射する光束と、屈折率１．５６７のガラスから鏡面方向に反射する光束の比である。被測定面に垂直な方向と光源１２０からの入射方向とのなす角度、および被測定面に垂直な方向と受光部１２２へ向かう方向とのなす角度は、たとえば、図８に示すように２０°とすることができる。以下、上記角度を２０°として測定したＪＩＳ  Ｋ５６００−４−７の鏡面光沢度を２０度光沢と称する。
【００８２】
また光沢度の測定は、表面１２４の形状や模様の有無等、表面の状況に影響を受けやすい場合がある。そのため、測定ポイント（いわゆるｎ数）を増加させて、最も光沢度の高い場所の測定値を採用する。これは、一番光沢度の高い場所が、最も他の影響を受けていない表面に相当するからである。
【００８３】
なお２０度光沢の測定が難しい場合、６０度光沢を採用してもよい。
【００８４】
伝熱層１０２の表面は７０以上の２０度光沢を有することが好ましい。さらに望ましくは８０以上である。光沢度が７０未満の場合、表面が粗面である場合がある。この場合、伝熱層１０２の上に、発熱部品を固定する場合、固定する発熱部品との密着性が低下し、放熱効率が低下することがある。また６０度光沢で評価する場合も、７０以上の光沢度が望ましく、さらに望ましくは８０以上である。
【００８５】
次に伝熱層１０２の表面粗さについて図９を参照しながら説明する。図９は伝熱層１０２の表面粗さの評価方法を説明する模式図である。
【００８６】
表面粗さは、表面粗さ計１２５を矢印１１７で示すように、伝熱層１０２の表面を走査しながら測定する。なお表面粗さ計１２５には、接針式を用いることが望ましいが、非接触式を用いても可能である。例えば、レーザー式の表面粗さ計１２５を用いてもよい。このような光学式の表面粗さ計１２５を用いた場合、得られた結果が正しいかどうかの検討を行なうことが望ましい。
【００８７】
なお表面粗さの測定は、表面の形状や模様１２６の有無等、表面の状況に影響を受けやすい場合がある。そのため、測定ポイント（いわゆるｎ数）を増加させて、最も表面粗さの小さい部分での表面粗さの測定値の値を採用する。これは、一番表面粗さの小さい部分が、最も他の影響を受けていない表面に相当するからである。
【００８８】
伝熱層１０２の表面の表面粗さＲａは、３０００Å以下（０．３μｍ以下）であることが好ましい。さらに望ましくは２０００Å以下である。もしくはＲｍａｘが１５０００Å以下（１．５μｍ以下）であることが好ましい。さらに望ましくは１３０００Å以下（１．３μｍ以下）である。ここで、表面粗さＲａとは、算術平均粗さと呼ばれるものであり、改定後のＪＩＳ−Ｂ−０６０１１８９４で定義されている。Ｒｍａｘとは、改定前のＪＩＳ−Ｎ−０６０１１８８２で「最大高さ」と呼ばれ、改定後のＪＩＳ−Ｂ−０６０１１８９４におけるＲｙ（最大高さ）に相当する。
【００８９】
表面の表面粗さＲａが３０００Åを超える（０．３μｍを超える）場合、あるいはＲｍａｘが１５０００Åを超える（１．５μｍを超える）場合、伝熱層１０２の上に、発熱部品を固定する場合、固定する発熱部品との密着性が低下し、放熱効率が低下することがある。
【００９０】
なお伝熱層１０２の表面の光沢度を７０以上とする場合、あるいは表面粗さをＲａで３０００Å以下、あるいはＲｍａｘｚ（あるいはＲｚ）で１５０００Å以下（１．５μｍ以下）とするには、伝熱層１０２の表面に、樹脂を主体とした表面層を設けることが望ましい。そしてこの表面層を構成する樹脂は、伝熱層１０２に含有された無機フィラの隙間から、染み出した、あるいは対流してなる熱硬化性樹脂を主体とすることが望ましい。
【００９１】
更に図１０（Ａ）（Ｂ）を用いて、各実施例における伝熱層１０２の表面が滑らかになる理由について説明する。図１０（Ａ）は伝熱層１０２の表面を拡大して説明する模式図、図１０（Ｂ）は、伝熱層１０２の対流の様子を模式的に説明する断面図である。１２６は模様、１２７は無機フィラ、１２８は表面層、１２９は主要部、１３０は熱硬化性樹脂である。
【００９２】
前述のように、伝熱層１０２の表面は滑らかであり、内部に殆どボイドは残っていない。すなわち、伝熱層１０２を構成する無機フィラ１２７が熱硬化性樹脂１３０によって充分覆われている。その結果、厚み方向において無機フィラ１２７の粒子どうしの接触部分、あるいは無機フィラ１２７と熱硬化性樹脂１３０との界面、あるいは無機フィラ１２７の粒子どうしの間、あるいは熱硬化性樹脂１３０の内部に、殆ど気泡が残っていない。その結果として、漏れ電流も少なくなる。
【００９３】
図１０（Ｂ）に示すように、伝熱層１０２の表面には細かい模様１２６が観察されることがある。模様１２６は例えばベナールセルに類似している。
【００９４】
図１０（Ｂ）は、未硬化組成物１１６が、熱硬化して伝熱層１０２を構成する際に、熱硬化性樹脂１３０が対流（例えばベナール対流等の熱対流）する様子を説明する断面図である。
【００９５】
図１０（Ｂ）における矢印１１７は、未硬化組成物１１６（伝熱層１０２として図示している部分に相当する）に含まれる熱硬化性樹脂１３０が、加熱時に急激に低粘度化し、無機フィラ１２７の隙間を対流する様子を模式的に示している。なお熱硬化性樹脂１３０として、結晶性エポキシ樹脂を用いることは有用である。結晶性エポキシ樹脂は、融点（あるいは結晶化温度）を超えると、極めて低粘度な液状に変化するため、熱対流しやすい。なお図１０（Ｂ）は模式図であり、正確ではない。そのため、伝熱層１０２の表面１２４に、模様１２６やベナールセルが観察されない場合がある。
【００９６】
次にベナール対流について説明する。ベナール対流とは、１９００年にフランスのベナール（Ｈｅｎｒｉ  Ｂｅｒｎａｒｄ）が発見した現象である。この現象では、粘性の高い流動層の下面を加熱すると、加熱された流体は浮力によって上昇し、流体内部、さらにはその表面１２４に、細胞状の模様１２６（流体セル）が発生する。
【００９７】
次にベナール対流によって、伝熱層１０２の表面層１２８、表面１２４や、内部にボイドが発生しにくい、あるいは表層や内部に残っていたボイドがベナール対流等により消失するメカニズムについて説明する。
【００９８】
発明者らは、数百種類に渡る様々な未硬化組成物１１６について、さまざまな実験を行なった。すなわち未硬化組成物１１６を加熱し熱硬化するまで、その表面１２４を観察した。そして未硬化組成物１１６に含まれる硬化前の熱硬化性樹脂１３０が、含有率が６６Ｖｏｌ％以上の無機フィラ１２７を主体とする伝熱層１０２を形成する際に、積極的にベナール対流することで、伝熱層１０２中のボイドが激減することを見出した。なお表面層１２８の流動性を高くする、あるいは熱硬化条件によっては、伝熱層１０２の表面１２４に、ベナール対流等の痕跡が見つけにくいことがある。
【００９９】
なお未硬化組成物１１６に含まれている、熱硬化する前の熱硬化性樹脂１３０には、結晶性エポキシ樹脂成分（結晶性エポキシモノマー等に代表される、熱硬化する前の状態の結晶性エポキシ樹脂）が含まれていることが望ましい。
【０１００】
そして硬化前の未硬化組成物１１６は、結晶性エポキシモノマー等に代表される、熱硬化する前の状態の結晶性エポキシ樹脂を含んでいる。熱硬化する前の結晶性エポキシ樹脂は、その結晶化温度未満（あるいは融点未満）では固体状態であるが、結晶化温度以上（あるいは融点以上）で水のような低粘度の液体状態となる。このように熱硬化する前の結晶化エポキシ樹脂（あるいは熱硬化によって、結晶性エポキシ樹脂を形成する樹脂部材）は結晶状態では安定した固体として存在するが、融点に達するとともに速やかに結晶状態が溶け、極めて低粘度の液体に変化する。
【０１０１】
そのため未硬化組成物１１６に含まれる、硬化前の結晶性エポキシ樹脂は、未硬化組成物１１６の加熱途中に、結晶化温度を超え、水のような低粘度の液体状態となる。そして、この低粘度化した、液体状態の結晶性エポキシ樹脂成分（未硬化状態）が、加熱によっても粘度が低下しにくい非晶質のエポキシ樹脂成分を溶解する。こうして低粘度化した熱硬化性樹脂１３０（すなわち、硬化する前の熱硬化性樹脂１３０）は、その流動性を高め、内部で積極的にベナール対流、あるいはそれに類似した対流を発生させる。そして最後に、結晶性エポキシ樹脂となる成分や、非晶質エポキシ樹脂成分が、熱硬化し、対流が終息する。
【０１０２】
そしてこのベナール等の対流によって、無機フィラ１２７の粒子がそれぞれ、互いにより安定した位置に移動し、互いに無機フィラ１２７どうしが緻密に密着し、充填密度が高くなる。更に無機フィラ１２７の粒子間の狭い隙間にも低粘度化した熱硬化性樹１３０は浸透し、各種部材の表面を積極的に濡らす。
【０１０３】
このようにして無機フィラ１２７の表面や周囲に残った気泡やボイドも、このベナール対流等によって短時間に外部に排出させることができる。このようにベナール対流によってボイドが少なくなると共に、無機フィラ１２７の充填率が増加する。また伝熱層１０２の表面１２４が滑らかになる。
【０１０４】
なお硬化前の結晶性エポキシ樹脂は、室温（例えば２５℃）では、安定した固体として存在する。そのため秤量等の作業をしやすい。
【０１０５】
一般的に、硬化前のエポキシ樹脂成分の分子量と粘度との間には相関関係がある。そのためエポキシ樹脂成分を低粘度化させるためには、一般的に分子量を小さくする。しかしながら、エポキシ樹脂成分の分子量を小さくすると、軟化点も低下するため、常温（例えば、２０℃〜３０℃）での取扱い性が低下する。また低粘度化させたエポキシ樹脂の硬化物のＴｇ（ガラス転移温度）は、低下してしまう。そのため、硬化前であっても室温で固体である結晶性エポキシ樹脂を用いることが好ましい。
【０１０６】
以上のように、伝熱層１０２は、少なくとも熱硬化性樹脂１３０と、無機フィラ１２７と、からなる。そして無機フィラ１２７の含有率は、６６Ｖｏｌ％以上が望ましい。また表面１２４に、厚み２０μｍ以下で、熱硬化性樹脂１３０を主体とした表面層１２８が設けられている。この構成により、伝熱層１０２の内部や表面１２４におけるボイドの発生を抑制することができる。また、伝熱層１０２における無機フィラ１２７の高充填化が可能となり、熱伝導性を高めることができる。さらに、伝熱層１０２の成形性や取り扱いの利便性を大幅に改善することができる。
【０１０７】
なお熱対流を発生させた結果として、ベナールセルが発生することが望ましいが、表面１２４の細かい凸部がベナールセルかどうかの見分けが難しい場合もある。しかし少なくとも、熱伝導性材料を加熱した際に発生する対流に起因するものであれば、ベナールセルの一種である。
【０１０８】
無機フィラ１２７としては、アルミナ、窒化アルミ、窒化ホウ素、炭化ケイ素、窒化ケイ素、酸化マグネシウム、酸化亜鉛から選ばれた少なくとも１種類を用いることが望ましい。このような熱伝導性の高い材料を無機フィラ１２７として用いることで、伝熱層１０２の熱伝導性をさらに高めることができる。また絶縁性等の観点からもこれらの材料が好ましい。また、これらの材料を組み合わせることも可能である。
【０１０９】
また無機フィラ１２７の平均粒径は、０．１μｍ以上、１００μｍ以下の範囲が望ましい。平均粒径が０．１μｍ未満の場合、比表面積が大きくなり、未硬化組成物１１６の混練が難しくなり、伝熱層１０２の成形性にも影響を与える場合がある。また１００μｍを超えると、伝熱層１０２の薄層化が難しくなり、放熱基板１０１としての放熱性に影響を与え、製品の小型化に影響を与える可能性がある。なお無機フィラ１２７の充填率を増加するために、異なる粒度分布を有する複数種の無機フィラ１２７を選び、これらを混合して使用してもよい。
【０１１０】
図１１は、伝熱層１０２の表面付近の断面を説明する模式図である。伝熱層１０２は、無機フィラ１２７の含有率の高い主要部１２９（例えば、無機フィラ１２７が自重で沈殿してなる部分）と、無機フィラ１２７の含有率の低い表面層１２８（例えば、上澄み部分）と、から構成されていることが判る。点線１２３は、主要部１２９と表面層１２８との境界部分を示すが、実際に境界や界面が存在する訳ではない。これは主要部１２９を構成する熱硬化性樹脂１３０が、対流して表面層１２８として内部より染み出したものであるからである。また界面が存在しないことによって、界面の存在に起因する課題が発生しないため、その信頼性が高くなる。
【０１１１】
表面層１２８は、伝熱層１０２の表面に形成された、厚み２０μｍ以下、望ましくは１０μｍ以下、さらに望ましくは５μｍ以下の熱硬化性樹脂１３０を主体とした層状部分である。本実施例では、表面層１２８を伝熱層１０２の表面付近に積極的に設けている。なお表面層１２８の厚みが、２０μｍを超える場合、この上に固定する発熱部品への熱伝導を阻害する可能性がある。
【０１１２】
また伝熱層１０２全体における無機フィラ１２７の含有率は、６６Ｖｏｌ％以上、９０Ｖｏｌ％以下が望ましい。Ｖｏｌ％は、体積の百分率を意味する。６６Ｖｏｌ％未満の場合、成形性等は優れているが、熱伝導率が低い場合がある。
【０１１３】
なお無機フィラ１２７の表面の９８％以上を熱硬化性樹脂１３０で覆うことでその熱伝導率を、１Ｗ／ｍ・Ｋ以上とすることができる。無機フィラ１２７の表面の９８％未満しか熱硬化性樹脂１３０で覆われていない場合、熱伝導率が低くなる場合がある。あるいは所定の強度が得られない場合がある。
【０１１４】
上記のように、無機フィラ１２７の表面の９８％以上が熱硬化性樹脂１３０で覆われると共に、伝熱層１０２の表層に、熱硬化性樹脂１３０を主体とする表面層１２８が存在することが好ましい。これにより無機フィラ１２７と熱硬化性樹脂１３０との界面に沿って、電流が流れることを防止するため、耐電圧特性が低下しにくい。
【０１１５】
また無機フィラ１２７の表面を覆う熱硬化性樹脂１３０の一部を、伝熱層１０２の表面に表面層１２８として設けることが好ましい。これにより、伝熱層１０２の曲げ強度を高めることができ、また伝熱層１０２を曲げても、クラックが発生しにくくなる。
【０１１６】
なお、無機フィラ１２７と熱硬化性樹脂１３０の混合物を硬化させて、主要部１２９に相当する下地層を形成後、別に用意した熱硬化性樹脂１３０を薄く塗布して、硬化させ、表面層１２８に相当する樹脂層を形成することもできる。しかしながらこのようにして伝熱層１０２に似た構造を作製しても優れた放熱効果が発揮されない。また下地層と樹脂層との界面で剥離等が発生する可能性がある。
【０１１７】
このように、主要部１２９に含まれるエポキシ樹脂（あるいは熱硬化性樹脂１３０等）と、表面層１２８に含まれるエポキシ樹脂（あるいは熱硬化性樹脂１３０等）とを、略同じ組成、あるいは略同じエポキシ樹脂組成とすることが望ましい。熱硬化性樹脂１３０に含まれるエポキシ樹脂を略同じ組成とすることで、図１１の点線１２３に示すような部分に、応力が集中してクラック１３３等が発生するのを抑制することができる。
【０１１８】
なお表面層１２８が、熱硬化時に無機フィラ１２７の隙間から染み出したものかどうかは、断面を走査型顕微鏡（ＳＥＭ）や、顕微鏡を使ったＦＴＩＲ等の分析装置で解析すれば判断することは容易である。このように無機フィラ１２７の隙間から熱硬化性樹脂１３０が染み出して、あるいは対流して表面層１２８が形成されていれば、無機フィラ１２７の隙間を充填する熱硬化性樹脂１３０と、表面層１２８を構成する熱硬化性樹脂１３０とが、実質的に同一材料となる。また互いの間に接続面あるいは界面が存在しない、あるいは分析しても見つからない。このように接続面あるいは界面が、通常の分析方法で検出できない状態を、以下染み出した状態として表現する。
【０１１９】
なお表面層１２８における無機フィラ１２７の含有率は、４０Ｖｏｌ％以下が望ましい。より望ましくは３０Ｖｏｌ％以下、さらに望ましくは２０Ｖｏｌ％以下である。このように、表面層１２８における無機フィラ１２７の含有率を低くし、熱硬化性樹脂１３０を主体とする。さらには伝熱層１０２の厚み方向に積極的に、無機フィラ１２７の濃度分布の勾配を設ける。例えば、表層側は無機フィラ１２７の含有率は小さく、内層側は無機フィラ１２７の含有率が６６Ｖｏｌ％以上と高くなるようにする。このようにして表面層１２８に熱伝導性接着剤等で固定する発熱部品の固定性と、伝熱層１０２の熱伝導性とを共に高めることができる。
【０１２０】
また伝熱層１０２や、伝熱層１０２を用いて作製した放熱基板１０１は、共に信頼性が高く、プレッシャークッカー試験にも対応できる。また放熱基板１０１を形成する金属板１０７側にプレッシャークッカーによる影響が発生した場合でも、伝熱層１０２側にはプレッシャークッカーによる影響が発生しにくくなる。これは伝熱層１０２の表面が表面層１２８で保護されているためであり、更に主要部１２９と金属板１０７との界面が、熱硬化性樹脂１３０で良く濡れるためである。なおプレッシャークッカー試験とは、樹脂封止された電子部品等の耐湿性の試験法の一つであり、ＩＥＣ  ６８−２−６６等で規格化されている。なおＩＥＣとは、国際電気標準会議（Ｉｎｔｅｒｎａｔｉｏｎａｌ  Ｅｌｅｃｔｒｏｔｅｃｈｎｉｃａｌ  Ｃｏｍｍｉｓｓｉｏｎ）の意味である。
【０１２１】
（実施例４）
実施例４では、未硬化組成物１１６について説明する。
【０１２２】
次に、未硬化組成物１１６を構成する部材である、結晶性エポキシ樹脂のモノマーおよび硬化剤について（一般式１）〜（式８）を用いて個別に説明する。
【０１２３】
【化１】
0005454226.tif 000002
【０１２４】
【化２】
0005454226.tif 000003
【０１２５】
【化３】
0005454226.tif 000004
【０１２６】
【化４】
0005454226.tif 000005
【０１２７】
【化５】
0005454226.tif 000006
【０１２８】
【化６】
0005454226.tif 000007
【０１２９】
【化７】
0005454226.tif 000008
【０１３０】
【化８】
0005454226.tif 000009
【０１３１】
（一般式１）、（式３）〜（式８）は、結晶性エポキシモノマーの一例を示す構造式を示す。（一般式１）において、ＸはＳ（硫黄）もしくはＯ（酸素）、ＣＨ２（メチレン基）、なし（単結合すなわち直接結合）である。またＲ１、Ｒ２、Ｒ３、Ｒ４はＣＨ３、Ｈ、ｔ−Ｂｕ（３級ブチル基）等である。またＲ１〜Ｒ４は同じであってもよい。すなわち（式４）〜（式８）の化合物は（一般式１）の具体例である。このエポキシ基を有するモノマーを主剤ともいう。なお（一般式１）の構造を有していてもＲ１、Ｒ２、Ｒ３、Ｒ４の大きさによる立体障害によって結晶性でないエポキシモノマーもある。例えばＸが単結合、Ｒ１、Ｒ２、Ｒ３、Ｒ４が全てＣＨ３の場合は非晶質になる。このようなエポキシモノマーは本発明における結晶性エポキシ樹脂には該当しない。
【０１３２】
なお結晶性エポキシモノマーは、互いに自己配列することで、結晶性を発現させる。この自己配列には、（一般式１）や（式４）に示すようにフェニル基−フェニル基からなるメソゲン構造を活用することが有用である。
【０１３３】
なお硬化後の熱硬化性樹脂１３０における結晶性エポキシ樹脂の結晶化状態を調べるには、サンプル表面の樹脂部分だけを壊すことなく極めて薄く切り出して偏光顕微鏡等で評価することが有用である。また示差走査熱量測定（ＤＳＣ）も有用である。ＤＳＣを用いた場合、熱硬化性樹脂１３０に含まれる結晶性エポキシ樹脂の量は、重量％（あるいはｗｔ％）で測定される。しかしながら、このデータを体積％（あるいはＶｏｌ％）に変換することは有用である。これは、用いる結晶性エポキシモノマーの分子量が種類によって異なるからである。また未硬化状態において、結晶性エポキシ樹脂（結晶性エポキシモノマー）を抽出するには、遠心分離等の分離手法が有用である。
【０１３４】
（式２）は、結晶性エポキシ樹脂の硬化に用いる硬化剤の構造式である。Ｘは、Ｓ（硫黄）、Ｏ（酸素）もしくは単結合である。（一般式１）や（式３）のモノマーと、（式２）の硬化剤を混合し、重合したものを結晶性エポキシ樹脂と呼んでもよい。
【０１３５】
なお主剤と硬化剤の割合は、エポキシ当量から計算する。「エポキシ当量」とは、エポキシ樹脂に含まれるエポキシ基１ｇ当量あたりの「エポキシ樹脂」の重量（ｇ数）である。例えば、分子構造が既知のエポキシ樹脂の場合、そのエポキシ樹脂の分子量を、１分子のそのエポキシ樹脂に含まれるエポキシ基の数で除することで算出できる。また必要に応じて、塩酸−ジオキサン法等を用いる測定によって「エポキシ当量」を決定することができる。ＪＩＳ  Ｋ７２３６「エポキシ樹脂のエポキシ当量試験方法」を参考にすることは有用である。
【０１３６】
また硬化剤として（式２）以外の硬化剤を使ってもよい。なお具体的な結晶性エポキシモノマーとしては、例えば（式３）〜（式８）に示したものを使うことができる。（式３）〜（式８）に示すモノマーの融点は５０〜１２０℃程度で、さらに溶解粘度も低い。例えば、１５０℃における粘度は６〜２０ｍＰａ・ｓである。そのため、無機フィラ１２７と混合し、分散させやすい。
【０１３７】
次に主剤における結晶性エポキシモノマーの好ましい比率について説明する。主剤における結晶性エポキシモノマーの体積比率は、５Ｖｏｌ％以上、１００Ｖｏｌ％以下の範囲内が望ましい。さらに望ましくは、１０Ｖｏｌ％以上、９３Ｖｏｌ％以下の範囲である。結晶性エポキシモノマーの割合が、５Ｖｏｌ％以上とすることで、伝熱層１０２の表面１２４を滑らかにすることができる。一方、５Ｖｏｌ％未満の場合、熱硬化時の低粘度化効果が得られない場合がある。また結晶性エポキシモノマーの割合が９３Ｖｏｌ％を超える場合、熱硬化時に低粘度化しすぎて、滲んだり、伝熱層１０２としての形状の保持性に影響を与えたりする可能性がある。また主剤の全体に対して、結晶性エポキシモノマーは４０Ｖｏｌ％以上含有されていることがさらに望ましい。この範囲であれば結晶性が発現しやすい。
【０１３８】
なお上述のように、必要に応じて、他の添加物を加えることができる。例えば可塑剤、酸アミド類、エステル類、パラフィン類などの離型剤、ニトリルゴム、ブタジエンゴム等の応力緩和剤、リン酸エステル、メラミン等の有機系難燃剤、五酸化アンチモン、酸化モリブデン、硼酸亜鉛、酸化錫、メタ硼酸バリウム、水酸化アルミニウム、水酸化マグネシウム、アルミン酸カルシウム等の無機系難燃剤、シラン系カップリング剤、チタネート系カップリング剤、アルミニウム系カップリング剤等のカップリング剤、染料や顔料等の着色剤、ガラス繊維、ボロン繊維、シリコンカーバイト繊維、アルミナ繊維、シリカアルミナ繊維などの無機系繊維、アラミド繊維、ポリエステル繊維、セルロース繊維などの有機系繊維、酸化安定剤、光安定剤、耐湿性向上剤、チキソトロピー付与剤、希釈剤、消泡剤、他の各種の樹脂、粘着付与剤、帯電防止剤、滑剤、紫外線吸収剤等を配合することもできる。
【０１３９】
なお、熱可塑樹脂を添加することで、結晶性エポキシ樹脂の耐衝撃性を向上させることができる。熱可塑樹脂の添加については結晶性エポキシ樹脂の構造に起因する制約がある。熱伝導率と耐衝撃性の両立を実現するためには、主剤と硬化剤の合計の１００体積部に対して０．３体積部以上、５．０体積部以下の熱可塑樹脂の量が望ましい。熱可塑樹脂としてはアクリル樹脂等を用いることができ、特にコアシェル型のアクリル樹脂を配合すると耐衝撃性が向上する。ここでコアシェルとは、例えばアクリル樹脂等の熱可塑樹脂からなるコア層を他の樹脂（例えばガラス状ポリマーやエポキシ樹脂等）からなるシェル層で被覆した真珠状微粒子である。なお用途に応じて多層構造としてもよい。なお一次粒子径は０．０５〜１．００μｍの範囲（望ましくは０．１〜０．５μｍ）のものを使うことで分散性を高められる。なお二次凝集体を構成していても、二軸混練機等を用いることで容易に分散できる。これはコアシェル構造のためである。
【０１４０】
なおコアは、例えばアクリルモノマーの単独重合体あるいは共重合体からなる低いＴｇ（望ましくは５０℃以下、さらには０℃以下）を有する熱可塑樹脂とする。これは未硬化組成物１１６の内部、あるいは伝熱層１０２の内部で応力の集中点として働き、耐衝撃性の向上や応力緩和を行うためである。
【０１４１】
なおコアシェル型のポリマーを用いた場合は、コア部分に熱可塑樹脂の一種としてゴム状樹脂を用いてもよい。これは一次粒子径が１．００μｍ以下の微粒子状態では、架橋しているゴム状樹脂であっても、架橋していない熱可塑性樹脂であっても、実質的に同様に働き、耐衝撃性を向上させたり応力を緩和したりするためである。このため熱可塑性樹脂はゴム状樹脂（架橋樹脂）であってもよい。
【０１４２】
なおシェルのＴｇは高く設定する。望ましくは１００℃以上、さらには１５０℃以上が好ましい。これは粒子同士の融着の制限や、エポキシ樹脂（結晶性エポキシ樹脂を含む）や硬化剤等への相溶性、分散性を高めるためである。
【０１４３】
なお未硬化組成物１１６中に添加したアクリル樹脂等の熱可塑樹脂は、アセトン等で抽出可能な状態で添加することが望ましい。これは未硬化組成物１１６の中に、こうした耐衝撃性を向上させる樹脂を、例えば海島構造に分散（あるいは点在、あるいは分散）させることで、耐衝撃性を高めるためである。そしてこのような海島構造とすることで、アセトン等で抽出でき、熱可塑樹脂が海島構造で分散していることが確かめられる。なお抽出にあたっては、サンプルを粉砕することで熱可塑樹脂等の検出精度を高められる。
【０１４４】
なおアクリル樹脂等の熱可塑樹脂が、抽出できない状態で未硬化組成物１１６の中に存在していた場合は、アセトン等を用いても抽出することが難しい。例えば、エポキシ樹脂と反応した、あるいはエポキシ樹脂の中に溶解した、あるいはエポキシ樹脂の中に分子状態で分散した状態である。このような状態で未硬化組成物１１６の中に熱可塑樹脂が溶解した場合、耐衝撃性の向上効果が得られない。これはエポキシ樹脂と熱可塑樹脂との間に界面（あるいは応力集中）が発生しないためである。
【０１４５】
なお抽出量は、抽出用のサンプルの状態（粉砕状態等）に依存するため、サンプル中の全樹脂において熱可塑樹脂の割合の痕跡、例えば、０．１Ｖｏｌ％以上、望ましくは１Ｖｏｌ％以上とする。これは抽出で熱可塑樹脂の絶対値の判断が難しい場合があるためである。
【０１４６】
次に未硬化組成物１１６の調製方法について説明する。まず結晶性エポキシモノマーと非晶質エポキシモノマーと硬化剤と熱可塑樹脂と無機フィラ１２７とを配合比に従って秤量し混合する。
【０１４７】
混練装置としては、市販の加熱混練装置や二軸混練機を使う。例えば、プラネタリーミキサーやニーダー、あるいは株式会社東洋精機製作所のラボプラストミルなどを使用する。なお混練装置の内部には、攪拌羽根としてΣ型、Ｚ型等の攪拌羽根をつけてもよい。また羽根以外の形状を用いることもできる。また混練装置はヒーター等で所定温度に加熱できるものを用いることが望ましい。混練装置を加熱することで、室温では固体状態であった材料を溶解（あるいは液化）できるため他の部材との親和性を高められる。
【０１４８】
なおモノマーの温度を、その溶解温度以上（例えば５０〜２００℃）の範囲とすることで、熱可塑樹脂を含んだ硬化性樹脂の溶融粘度を低く保ち、無機フィラ１２７の樹脂への均一分散を可能にすることができる。
【０１４９】
なおこれら部材が液化状態を保てる最低温度以上、例えば１００℃以上とすることが望ましい。そしてこの最低液化温度以上で、混練することで、均一化させやすい。
【０１５０】
なお硬化剤を添加する際に、混練装置あるいはその中にセットした材料の温度を下げておくことで、添加後の熱硬化反応あるいは経時変化を抑えることもできる。このようにして、未硬化組成物１１６を作製する。
【０１５１】
なお無機フィラ１２７と硬化性樹脂合計における比率において、無機フィラ１２７は６６Ｖｏｌ％以上、９０Ｖｏｌ％以下の範囲が望ましい。すなわち、硬化性樹脂は５Ｖｏｌ％未満、３４Ｖｏｌ％未満の範囲が望ましい。さらに、無機フィラ１２７は７０Ｖｏｌ％以上、９０Ｖｏｌ％以下で、樹脂成分は１２Ｖｏｌ％以上、３０Ｖｏｌ％以下の範囲が望ましい。ここで硬化性樹脂とは、結晶性エポキシモノマーを含む主剤と硬化剤との合計を意味する。
【０１５２】
無機フィラ１２７の割合が６６Ｖｏｌ％未満の場合、未硬化組成物１１６が硬化してなる伝熱層１０２の熱伝導率が低下する場合がある。また無機フィラ１２７の割合が９６Ｖｏｌ％より大きくなると、熱硬化性樹脂１３０の成形性に影響を与える場合がある。
【０１５３】
以上のように、未硬化組成物１１６として、硬化性樹脂と、割れやすさを低減するために添加した熱可塑樹脂と、無機フィラ１２７とで構成することができる。硬化性樹脂は主剤と硬化剤とを含む。主剤は結晶性エポキシモノマーを５Ｖｏｌ％以上、１００Ｖｏｌ％以下含有する。熱可塑樹脂は硬化性樹脂に対して０．３体積部以上、５．０体積部以下の範囲で添加されている。無機フィラ１２７は未硬化組成物１１６全体の中で６６Ｖｏｌ％以上、９０Ｖｏｌ％以下の範囲で含有されている。このような組成の未硬化組成物１１６を用いることで、伝熱層１０２の放熱性と耐衝撃性を高めることができる。
【０１５４】
また主剤と硬化剤を反応させ硬化した熱硬化性樹脂１３０が結晶性を有することで、その熱伝導率を高めることができる。
【０１５５】
また（式２）に示すように、硬化剤が２つのＯＨ基またはＮＨ２基を有していることで、主剤に含まれるエポキシモノマーとの反応性を有する。なお、ＯＨ基とＮＨ２基を１分子に２つずつ有していてもよい。さらには結晶化の促進も可能になる。そのため、伝熱層１０２の熱伝導率を高め、放熱基板１０１における放熱性を高めることができる。
【０１５６】
（実施例５）
また必要に応じて、無機系の難燃剤を添加する方法が知られている。しかし有機系の難燃剤として、構造的に大きく異なる樹脂を配合すると結晶化が阻害されるため添加量が制限される。そのため、結晶性を保ったまま難燃化が達成できない。また、無機系の難燃剤の場合、難燃剤の熱伝導率が低いため、量を多くすると熱伝導率が低下する。
【０１５７】
ここでは、結晶性樹脂の硬くて脆い、また、燃えやすいという課題を解決し、結晶性樹脂を用いた放熱基板１０１に高熱伝導性と丈夫さを両立し、未硬化組成物１１６に難燃性を付与する方法を説明する。
【０１５８】
具体的には、樹脂成分に難燃性エポキシ樹脂を添加し、無機フィラ１２７に難燃助剤フィラを添加する。より詳細には、結晶性エポキシモノマーを５Ｖｏｌ％以上、１００Ｖｏｌ％以下含有する主剤と、硬化剤とで構成される硬化性樹脂の１００体積部に、３体積部以上、１５体積部以下の難燃性エポキシモノマーを添加する。そして硬化性樹脂と難燃性エポキシモノマーの混合物に無機フィラ１２７と難燃助剤フィラとを配合して未硬化組成物１１６を調製する。未硬化組成物１１６における無機フィラ１２７の体積比は６６Ｖｏｌ％以上、９０Ｖｏｌ％以下とする。難燃助剤フィラは硬化性樹脂の１００体積部に対して０．６体積部以上、３．５体積部以下添加する。
【０１５９】
このように難燃性エポキシと難燃助剤フィラを、結晶化が崩れない割合で添加することで難燃性を付与し、高い熱伝導率を維持したまま伝熱層１０２の難燃性を向上することができる。
【０１６０】
また、硬化性樹脂に対する難燃助剤フィラの添加比率は０．６体積部以上、３．５体積部以下が望ましい。難燃助剤フィラの熱伝導率が低いため、３．５体積部より多い場合は、熱伝導率の低下が激しい。また、０．６体積部未満では難燃性を付与することができなくなる。難燃助剤フィラとしては、水酸化合物、ホウ素化合物、アンチモン化合物、モリブデン化合物、金属酸化物塩などを用いることができる。特に三酸化アンチモン（ＡｎｔｉｍｏｎｙＴｒｉｏｘｉｄｅ）は難燃性の効果が大きく望ましい。三酸化アンチモンの粒径は小さい方がよく、０．１〜２０μｍが望ましい。さらに好ましくは０．３〜１０．０μｍである。０．１μｍより小さい場合は、高価であり未硬化組成物１１６への分散が難しい場合がある。また粒径が２０μｍを超えた場合、伝熱層１０２の表面１２４が粗面化し、リードフレーム１０３との密着性に影響を与える可能性がある。
【０１６１】
なお三酸化アンチモンの粒径は、吸湿性にも影響を与える場合がある。そのため吸湿性が課題となる場合、三酸化アンチモンの粒径が細かいほど、吸湿しやすい。そのため吸湿性が課題となる場合、三酸化アンチモンの粒径は０．１μｍ以上とすることが望ましい。これは０．１μｍ未満の細かい三酸化アンチモンは吸湿性が高いためである。
【０１６２】
なお三酸化アンチモンの粒径は、無機フィラ１２７の粒径とマッチングさせ、無機フィラ１２７の粒径に近い粒径にすることで、エポキシ樹脂等への分散を容易にできる。この場合、複数の異なる粒径の無機フィラ１２７を組み合わせて用いる場合、小さな粉、あるいは大きな粉のどちらか一方と、粒径を揃えることが望ましい。こうすることで、これら粉体の分散性を高めることができる。大きな粒径は例えば１．０〜１０．０μｍ、小さな粒径は例えば０．２〜０．６μｍである。
【０１６３】
なお未硬化組成物１１６において、無機フィラ１２７の含有率は６６Ｖｏｌ％以上９０Ｖｏｌ％以下の範囲内が望ましい。すなわち硬化性樹脂や難燃性のエポキシモノマー、分散剤等からなる熱硬化性樹脂１３０の含有率は１０Ｖｏｌ％より多く３４Ｖｏｌ％より少ない範囲内とする。無機フィラ１２７の割合が６６Ｖｏｌ％未満の場合、未硬化組成物１１６が硬化して形成される伝熱層１０２の熱伝導率が低下する場合がある。また、難燃性にも影響を与える。また無機フィラ１２７の割合が９０Ｖｏｌ％より大きくなる（さらに９６Ｖｏｌ％を超えると）と、伝熱層１０２の成形性や表面性が低下し、耐電圧特性が低下する場合がある。
【０１６４】
以上のような組成に未硬化組成物１１６を調製することで、高熱伝導化と難燃化を実現することができる。なお難燃性エポキシモノマーとして臭素化エポキシを用いることで、未硬化組成物１１６、あるいは伝熱層１０２、これら部材を用いた放熱基板１０１等における高熱伝導化と難燃化を実現することができる。なお臭素化エポキシ樹脂は、分子量を選定することで他の樹脂との相溶性に優れブリードアウトを減らすことができる。ブリードアウトとは、未硬化組成物１１６中の各種添加物が経時変化によって凝集し表面１２４に粉化する現象や、硬化物の周囲に発生する低分子樹脂や溶剤の「染み出し」等の現象である。特にブリードアウトを減らすことで、放熱性や難燃化を高められる。
【０１６５】
また硬化剤が、２つのＯＨ基及び／またはＮＨ２基を有していることで、未硬化組成物１１６の反応性や硬化性、あるいは難燃化材等とのマッチングを改善し、高熱伝導化と難燃化を両立することができる。
【０１６６】
（実施例６）
次に、特に高熱伝導率と、高い難燃性と、耐衝撃性との両立について説明する。
【０１６７】
従来の結晶性樹脂は、結晶性樹脂特有の特性（硬くて脆い、欠けやすい、割れやすい、燃えやすい等）のため、放熱基板１０１用の用途が限定されている。強度を向上させる方法として、網目構造をとりやすい硬化剤を配合する方法等があるが、結晶性エポキシ樹脂の場合、立体的な結合をつくることで、結晶性が阻害され、高い熱伝導率が得られない場合が多い。
【０１６８】
さらに結晶性樹脂は金属板１０７に対する接着力が弱い。あるいは結晶化樹脂の内部や結晶化樹脂と金属板１０７との界面に応力が集中しやすく、この応力によって結晶化樹脂と金属板１０７との界面が剥離する場合がある。そのため、放熱基板１０１を作製した場合、落下試験等の耐衝撃性に課題が残る場合がある。
【０１６９】
また難燃性の付加については上述の通りである。したがって結晶性樹脂の硬くて脆い、また、燃えやすいという課題を解決して、高熱伝導性と丈夫さを両立し、難燃性を付与するには、上述の熱可塑性樹脂と難燃性エポキシ樹脂と難燃助剤フィラとを併用する。
【０１７０】
具体的には、結晶性エポキシモノマーを５Ｖｏｌ％以上、１００Ｖｏｌ％以下含有する主剤と、硬化剤との合計である硬化性樹脂の１００体積部に対し、３体積部以上、１２体積部以下の難燃性エポキシモノマーを添加する。そして０．３体積部以上、２．５体積部以下の熱可塑性樹脂を添加する。さらにこれらの混合物に無機フィラ１２７と難燃助剤フィラとを配合して未硬化組成物１１６を調製する。未硬化組成物１１６における無機フィラ１２７の体積比率は６６Ｖｏｌ％以上、９０Ｖｏｌ％以下とする。難燃助剤フィラは、硬化性樹脂の１００体積部に対し、０．６体積部以上、２．５体積部以下添加する。
【０１７１】
このように難燃性エポキシモノマーと難燃助剤フィラを結晶化が崩れない割合で添加することで難燃性を付与する。そして結晶化が崩れない割合で熱可塑性樹脂を配合する。これによって部品実装用基板として要求される丈夫さ（割れにくさ等）と高熱伝導性及び難燃性を付与することができる。その結果、高放熱性と丈夫さ・難燃性を両立させることができる。
【０１７２】
また未硬化組成物１１６（あるいは未硬化組成物１１６が硬化して形成された伝熱層１０２）に応力が集中しにくくなるため、金属板１０７との間の密着力も向上する。
【０１７３】
（実施例７）
図１２（Ａ）は本実施例による伝熱層１０２の表面１２４の顕微鏡写真、図１２（Ｂ）はその模式図である。図１３（Ａ）はその伝熱層１０２の表面１２４を３次元的に示す斜視図、図１３（Ｂ）はその模式図である。
【０１７４】
図１２〜図１３の伝熱層１０２において、無機フィラ１２７の含有量を７０Ｖｏｌ％とした。そして残りの３０Ｖｏｌ％は、熱硬化性樹脂１３０を主体とし、ここに必要に応じて少量の分散剤、難燃剤、着色剤等を添加した。
【０１７５】
図１２（Ａ）、図１２（Ｂ）に示すように、倍率１５０倍で観察すると、伝熱層１０２の表面１２４（すなわち表面層１２８の表面１２４）は滑らかであり、顕微鏡のピント合わせ用に付けた汚れ１３１が、表面１２４に僅かに黒いシミ状に残っている。
【０１７６】
図１２（Ａ）は、市販のレーザー顕微鏡（キーエンス製ＶＫ−９５１０）を用い、平面方向で約１００μｍ×約７５μｍ、厚み方向で１．２μｍの評価結果を示している。このサンプルの表面１２４において、一番厚みが高くなっている部分でも、高さが０．８μｍ程度であることが判る。このように、このサンプルの表面は極めて滑らかである。またこのサンプルの表面の算術平均粗さＲａは０．５μｍ、最大高さＲｙは０．９０μｍ、Ｒｚは０．５３μｍであった。また２０度光沢は９５〜１０５（ｎ＝５）、また６０度光沢は１００（ｎ＝５）であった。
【０１７７】
次に、図１２、図１３に示したサンプルの自由表面が、滑らかになるメカニズムについて説明する。
【０１７８】
未硬化組成物１１６に添加した結晶性エポキシ樹脂は、結晶化温度未満では固体であり、結晶化温度以上で液体となる。即ち、結晶化エポキシ樹脂は結晶状態では安定した固体として存在するが、融点に達するとともに速やかに結晶状態が溶け、極めて低粘度の液体に変化する。そのため発明品の場合、熱硬化するための加熱途中に、結晶化温度を超えることで、熱硬化性樹脂１３０自体が極めて低粘度の液体と変化する。その結果、熱硬化性樹脂１３０がフィラの表面を充分に濡らすことが出来る。またフィラとフィラとの間の狭い隙間にも低粘度化した熱硬化性樹脂１３０が浸透する。この結果、発明品ではフィラと熱硬化性樹脂１３０との界面、あるいはフィラとフィラとの間、あるいは熱硬化性樹脂１３０の内部の、気泡（あるいはボイド）を解消することができる。
【０１７９】
次に、従来例として、図１２（Ａ）〜図１３（Ｂ）に示したサンプルと同様に、無機フィラ１２７の含有量を７０Ｖｏｌ％とした。そして、残りは硬化性樹脂を主体とし、必要に応じて分散剤、難燃剤、着色剤等を添加した。
【０１８０】
従来品に用いた硬化性樹脂は、主剤となる非晶質エポキシモノマーと、硬化剤とを用いて形成した。
【０１８１】
図１２（Ａ）〜図１３（Ｂ）と同様に評価した結果を図１４（Ａ）〜図１５（Ｂ）に示す。図１４（Ａ）は従来の伝熱層１０２の表面１２４の顕微鏡写真、図１４（Ｂ）はその模式図である。図１５（Ａ）はその伝熱層１０２の表面１２４を３次元的に示す斜視図、図１５（Ｂ）はその模式図である。１３２は突起部、１３３はクラックであり、クラック１３３はボイド等も含むものとする。
【０１８２】
従来の伝熱層１０２の表面１２４には、突起部１３２や、ボイドが、無数に存在している。また図１４（Ａ）〜図１５（Ｂ）より、試作した従来例の、突起部１３２の高さは２０μｍ程度、クラック１３３の深さは１０μｍ程度であることが判る。このように突起部１３２やクラック１３３が発生する理由は前述の図１０（Ａ）、図１０（Ｂ）にて説明した対流が、従来品の場合、殆ど発生しない為である。またこのサンプルの表面１２４の算術平均粗さＲａは０．８５μｍ（ｎ＝５）、最大高さＲｙは２１．５０μｍ（ｎ＝５）、Ｒｚは２１．０４μｍ（ｎ＝５）であった。また２０度光沢は０（ｎ＝５）、また６０度光沢も０（ｎ＝５）であった。
【０１８３】
次に、従来品の自由表面が、前述の図１２等に示したように、凹凸を有するメカニズムについて説明する。再試作従来品において、熱硬化性樹脂として、非晶質エポキシ樹脂成分を用いており、結晶性エポキシ樹脂は添加していない。
【０１８４】
一般的に非晶質のエポキシ樹脂は、分子量分布を持った不定形の固体として得られる。そして不定形な固体状態として得られる樹脂状物は、液体と固体との境が明確ではなく、温度上昇と共に徐々に軟化して、それと共に粘度の高い液体となり、やがて流動性が高くなって低粘度の液体へと変化する。
【０１８５】
以上より、従来品の場合、熱硬化するための加熱途中に、熱硬化性樹脂自体の粘度が低下しにくく、熱硬化性樹脂の対流現象が発生しにくく、内部にはボイドが、その表面には突起部や凹部が発生しやすいと思われる。
【０１８６】
次に、図１６を用いて、本実施例による伝熱層１０２と従来例の伝熱層１０２の電気特性について比較した結果を説明する。
【０１８７】
図１６は、本実施例による伝熱層１０２と従来例の伝熱層１０２の漏れ電流の温度特性を、電気特性の一例として示すグラフである。すなわちこの評価では、放熱基板１０１の耐熱性について、漏れ電流の面から評価している。
【０１８８】
ここで測定方法について説明する。まず加熱用の市販のホットプレートを用意する。そしてホットプレートの上に、絶縁性を確保するための耐熱性セラミック基板を載せ、このセラミック基板の上に、電極となる金属板１０７を載せる。セラミック基板として、例えば、厚さ１〜２ｍｍのアルミナ基板を用いる。そしてこの金属板１０７の上に、厚み０．４ｍｍで約５ｃｍ角の伝熱層１０２を含む放熱基板１０１を載せ、この上に漏れ電流測定機から伸びる測定端子を装着する。そして、金属板と、測定端子との間に、４．３ｋＶの電圧を印加し、その時の漏れ電流を測定する。なおサンプルの温度は、ホットプレートによって制御する。表面温度は、サンプルの表面に、熱電対を取付けて測定する。
【０１８９】
図１６において、「・」のプロットは従来品の測定結果、「◆」のプロットは本実施例によるサンプルの測定結果を示す。図１６から明らかなように、従来品の漏れ電流は６０℃以下では小さいが、６０℃を超えると、漏れ電流が温度上昇に従って大きくなる。そして１１０℃を超えると漏れ電流がさらに大きくなる。また１６０℃を超えると急激に漏れ電流が大きくなり、１９０℃で絶縁が破壊されている。このように従来品では、温度上昇と共に漏れ電流が増加する。
【０１９０】
従来品は、前述の図２２等に示すように、伝熱層３の表面に無数の凹凸を有している。また伝熱層３とリードフレーム６や基板７との界面には、隙間８や、ボイド５が無数に残っている。更に伝熱層３を構成する無機フィラ１が熱硬化性樹脂２によって充分覆われていない。その結果、従来例では、その厚み方向において、無機フィラ１どうしが単なる物理的接触（あるいは点接触）しているだけである。その結果、温度上昇と共に漏れ電流が急激に増加し、最後には絶縁破壊してしまったと考えられる。
【０１９１】
一方、本実施例によるサンプルの漏れ電流は、１９０℃付近までは極めて小さい。そして２００℃付近から温度上昇と共に徐々に漏れ電流が増加し、２２０℃付近から漏れ電流の増加が大きくなる。それでも、２４０℃においても絶縁破壊しない。このように、本実施例によるサンプルでは、温度上昇によっても漏れ電流は増加しにくい。すなわち、本実施例によるサンプルは優れた電気的特性を有しているが、これは図１０（Ｂ）等で説明した理由による。
【０１９２】
次に図１７を用いて、更に詳しく説明する。図１７は、未硬化組成物１１６に埋め込まれたリードフレーム１０３や配線基板１０４の側面や底面で、熱硬化性樹脂１３０が対流する様子を説明する断面図である。図１７において、矢印１１７は、加熱され、低粘度化した熱硬化性樹脂１３０が、無機フィラ１２７の隙間を対流する様子を示す。
【０１９３】
図１７に示すように、配線基板１０４の埋め込まれた側面が、凹凸を有する粗面であっても、低粘度化した熱硬化性樹脂１３０が、その側面の細かい凹凸まで濡らすため、凹凸に残った空気等を除去することができ、配線基板１０４と未硬化組成物１１６との密着性を高め、電気絶縁性や密着力を高める。なお配線基板１０４の側面（いわゆるブレーク面、あるいは切断面）を粗面化することで、未硬化組成物１１６との密着面積が増加できる。その結果、伝熱層１０２と配線基板１０４との密着強度が増加し、漏れ電流も低減する。
【０１９４】
以上のように、リードフレーム１０３と、配線基板１０４とを、互いにその一部が、半田部１０８を介して接触した状態で、共に伝熱層１０２に埋め込むことによって、リードフレーム１０３と伝熱層１０２の接触面積を増加でき、放熱性を高めることができる。またこれらを埋め込むことで、伝熱層１０２の表面１２４に突き出すリードフレーム１０３の厚みを小さくすることもできる。こうしてリードフレーム１０３に、例えば肉厚０．３ｍｍのリードフレーム１０３を用いた場合でも、伝熱層１０２に埋め込むことで、伝熱層１０２からのリードフレーム１０３の突き出し量（あるいは段差）を５０μｍ以下に抑える。望ましくは２０μｍ以下、さらには１０μｍ以下に抑える。こうして突き出し量を抑えることで、リードフレーム１０３の上に形成するソルダーレジスト（図示していない）の形成が容易となり、ソルダーレジストの膜厚も薄層、均一化でき、放熱基板１０１の放熱性が高まる。
【０１９５】
こうして発熱部品を冷却することで、発熱部品の効率を向上し、高寿命化、高信頼性化が可能となる。例えばＬＥＤの場合、光量が増加する。あるいは電源回路の効率が向上する。また小型化も可能となる。
【０１９６】
またリードフレーム１０３の一部分以上を伝熱層１０２に埋め込むことで、リードフレーム１０３と伝熱層１０２との接続強度が高まる。そしてリードフレーム１０３の引張り強度を高めることができる。引張り強度の測定方法については、プリント配線基板１０４における銅箔の引張り強度評価方法等を参考にすればよい。
【０１９７】
放熱基板１０１を構成するリードフレーム１０３の一部は、図１に示したように折曲げることが可能であり、必要に応じて他に用意した配線基板１０４（図示していない）に接続したり、リード線を巻きつけ半田付けしたり、圧着端子を用いることができる。
【０１９８】
なお実施例で作成した放熱基板１０１は、未硬化組成物１１６の熱硬化に伴う反りやうねりは殆ど発生しない。反りやうねりは、例えば、金属板１０７と未硬化組成物１１６との熱膨張係数の差が原因となる。しかしながら例えば、発明者らの実験によると１００ｍｍ角において５０μｍ以下であった。これは前述したボイド消失メカニズムによって、内部応力の低減や無機フィラ１２７の高密度充填が実現できたためと考えられる。
【０１９９】
なお、放熱基板１０１の上に設けられた硬化後の伝熱層１０２の表面１２４には、無機フィラ１２７の隙間から、染み出した熱硬化性樹脂１３０からなる表面層１２８が形成されている。表面層１２８は表面１２４以外に、伝熱層１０２とその上に固定された配線であるリードフレーム１０３と、伝熱層１０２との界面に存在していることは有用である。更に表面粗化した銅箔をリードフレーム１０３とした場合、この粗化表面１２４と、伝熱層１０２との界面に表面層１２８が存在していることも同様である。
【０２００】
また未硬化組成物１１６の上に、粗面化した銅箔等を配線として固定し、未硬化組成物１１６を硬化し、銅箔と一体化した場合も、銅箔と硬化後の伝熱層１０２との界面に、表面層１２８が形成されることが望ましい。また銅箔の一部をエッチング等で除去した場合、伝熱層１０２の表面１２４に、銅箔を固定していた表面層１２８がそのまま残る。こうして表面１２４に露出した表面層１２８の表面１２４には、銅箔、あるいは銅箔表面１２４に設けた粗化面の表面１２４形状が、そのままレプリカのように転写される。この場合でも表面層１２８が、伝熱層１０２の信頼性を高める。
【０２０１】
（実施例８）
次に、本発明の実施例８を用いて放熱基板１０１に用いる各種部材について説明する。
【０２０２】
なおリードフレーム１０３からなる配線を、銅箔からなる配線としても良い。放熱基板１０１の用途に応じて、銅箔とリードフレーム１０３とを使い分けることができる。伝熱層１０２に埋め込まれる配線（例えば、リードフレーム１０３）の厚みとして０．００２〜０．１０ｍｍの範囲が必要な場合は銅箔を用い、０．１０〜１．００ｍｍの範囲が必要な場合はリードフレーム１０３を用いればよい。なおリードフレーム１０３の部材としては銅を主体としたものを用いることが望ましい。例えばタフピッチ銅や無酸素銅等と呼ばれているものを用いることができる。銅を主体とすることで、高放熱性と低抵抗性を両立することができる。またリードフレーム１０３の一部分以上を伝熱層１０２に埋めることで、放熱基板１０１におけるリードフレーム１０３に起因する段差（厚み段差）を低減できる。
【０２０３】
（実施例９）
以下に実施例９として、伝熱層１０２の製造に用いた、未硬化組成物１１６について説明する。
【０２０４】
実施例９として、結晶性エポキシ樹脂を４０Ｖｏｌ％以上含有するエポキシ樹脂と、硬化剤と、前記エポキシ樹脂と前記硬化剤との合計に対して３Ｖｏｌ％以上１２Ｖｏｌ％以下の難燃性エポキシ樹脂と、前記エポキシ樹脂と前記硬化剤に対して０．３Ｖｏｌ％以上２．５Ｖｏｌ％以下の熱可塑樹脂と、前記エポキシ樹脂と前記硬化剤と前記難燃性エポキシに対して７０Ｖｏｌ％以上８８Ｖｏｌ％以下の無機フィラと、前記エポキシ樹脂と前記硬化剤に対して０．６Ｖｏｌ％以上２．５Ｖｏｌ％以下の難燃助剤フィラと、からなる未硬化組成物１１６、あるいは伝熱層１０２について実験した結果を示す。
【０２０５】
なお未硬化組成物１１６、あるいは伝熱層１０２は、少なくとも、結晶性エポキシ樹脂を含む熱硬化性樹脂と、無機フィラとを含み、無機フィラ１２７の含有率が未硬化組成物１１６、あるいは伝熱層１０２の６６Ｖｏｌ％以上９０Ｖｏｌ％以下が望ましいことは言うまでもない。
【０２０６】
まず耐衝撃性について評価した結果を、［表１］を用いて説明する。
【０２０７】
結晶性エポキシ含有樹脂としてジャパンエポキシレジン製「ＹＬ６１２０Ｈ」、エポキシ樹脂として「ＹＸ４０００Ｈ」、硬化剤として、４、４’−ジアミノビフェニル、４、４’−ジハイドロキシビフェニルエーテル、難燃性エポキシ樹脂として日本化薬製臭素化エポキシ「ＢＲＥＮ−Ｓ」、熱可塑樹脂としてゼオン化成製コアシェルアクリレート共重合体「Ｆ３５１」、無機フィラとしてアルミナ、難燃助剤フィラとして三酸化アンチモンを用意した。
【０２０８】
上記の材料と、硬化促進剤として、ジャパンエポキシレジン製「Ｐ−２００」イミダゾール(アミンアダクト)を混合攪拌し、エポキシ樹脂、硬化剤が融解する温度まで加熱し、２軸混練機を用いて混合した。混合後、各種試験に応じた形状に成形しこれを、図６（Ａ）における未硬化組成物１１６とした。
【０２０９】
そして、図６（Ａ）に示すように、金属板１０７上に、未硬化組成物１１６と、市販の多層のガラスエポキシ樹脂基板（厚み０．６ｍｍ）、リードフレーム（厚み０．５ｍｍ）をセットし、図６（Ｂ）に示すようにして、１１７０℃×５Ｈｏｕｒの条件で加熱硬化した。
【０２１０】
落下試験用のサンプルは１００ｍｍ×１００ｍｍ×１.６ｍｍの形状で作製し、１．５ｍの高さからコンクリート上に自由落下させた。試料に割れ、ひびが発生するかどうかで、結果を判断した。試料の配合条件はエポキシ樹脂中の結晶性エポキシ樹脂の割合、フィラ量、熱可塑樹脂の割合を変化させて行った。
【０２１１】
結晶性エポキシ樹脂、フィラの割合は多くなるほど割れやすくなる傾向があり、熱可塑樹脂を加えることで耐衝撃性が向上する（熱伝導率的には低下する）。[表１］に結果を示す。
【０２１２】
【表１】
0005454226.tif 000010
【０２１３】
熱可塑樹脂を０．３％以上加えることで耐衝撃性が向上できる。
【０２１４】
なお未硬化組成物１１６中に添加したアクリル樹脂等の熱可塑樹脂は、アセトン等で抽出可能な状態で添加することが望ましい。これは熱伝導樹脂の中に、こうした耐衝撃性を向上させる樹脂を、例えば海島構造に分散（あるいは点在、あるいは分散）させることで、耐衝撃性を高めるためである。そしてこのような海島構造とすることで、アセトン等で抽出でき、熱可塑樹脂が海島構造で分散していることが確かめられる。なお抽出にあたっては、サンプルを粉砕することで熱可塑樹脂等の検出精度を高められる。
【０２１５】
なおアクリル樹脂等の熱可塑樹脂が、抽出できない状態で未硬化組成物１１６の中に存在していた場合（例えば、エポキシ樹脂と反応した、あるいはエポキシ樹脂の中に溶解した、あるいはエポキシ樹脂の中に分子状態で分散した）は、アセトン等を用いても抽出することが難しい。そしてこのような状態で未硬化組成物１１６の中に熱可塑樹脂が溶解した場合、耐衝撃性の向上効果が得られない。これはエポキシ樹脂と熱可塑樹脂との間に界面（あるいは応力集中）が発生しないためである。
【０２１６】
なお抽出量は、抽出用のサンプルの状態（粉砕状態等）に依存するため、サンプル中の全樹脂に対する熱可塑樹脂の割合の痕跡（例えば、０．１％以上、望ましくは１％以上）とする。これは抽出で熱可塑樹脂の絶対値の判断が難しい場合があるためである。
【０２１７】
次に難燃化について評価した結果を、[表２］を用いて説明する。
【０２１８】
難燃性試験用として、サンプル１：１２４±５ｍｍ×１３±０.５ｍｍ×１.６ｍｍ、サンプル２：１２４±５ｍｍ×１３±０.５ｍｍ×０.４ｍｍの形状で作製し、ＵＬ９４の規格に基づく難燃性試験を実施した。
【０２１９】
１０秒接炎後、炎をはなし、消火までの燃焼時間（ｔ１）を計り、消火後、１０秒接炎後、炎をはなし、消火までの燃焼時間（ｔ２）を計った。
【０２２０】
試料の配合条件は燃えやすい結晶性エポキシ樹脂が多く、フィラが少ない条件で行い、難燃性エポキシ、難燃助剤フィラの割合を変化させて行った。
【０２２１】
難燃性エポキシ、難燃助剤フィラを加えることで難燃性が向上する（熱伝導率的には低下する）。［表２］に結果を示す。
【０２２２】
【表２】
0005454226.tif 000011
【０２２３】
難燃性エポキシを３Ｖｏｌ％以上かつ難燃助剤フィラを０．６Ｖｏｌ％以上混合したときに難燃性を付加できる。
【０２２４】
次に熱可塑樹脂を加え、耐衝撃性を向上させた状態での難燃化について評価した結果の一例を、［表３］を用いて説明する。
【０２２５】
熱伝導率測定用のサンプルはφ１／２インチ、ｔ１ｍｍの円板状に作製し、ブルカーエイエックスエス社製キセノンレーザーフラッシュを用いて測定を行った。
【０２２６】
試料の配合条件は熱伝導率が大きくなる結晶性エポキシ樹脂が多く、フィラが多い条件で行い、熱可塑樹脂、難燃性エポキシ、難燃助剤フィラの割合を変化させて行った。［表３］に熱可塑樹脂の結果を示す。
【０２２７】
【表３】
0005454226.tif 000012
【０２２８】
熱可塑樹脂を加えることで熱伝導率は低下し、３％以上加えたときに、エポキシ樹脂は結晶性を取ることができなくなり、熱伝導率が極端に低下する。
【０２２９】
次に難燃性エポキシ樹脂の効果について、［表４］を用いて説明する。
【０２３０】
［表４］に難燃性エポキシ樹脂の結果を示す。
【０２３１】
【表４】
0005454226.tif 000013
【０２３２】
３％以上の難燃性エポキシ樹脂が難燃性を付加するために必要だが、難燃性エポキシ樹脂を加えることで熱伝導率は低下し、１５％以上加えたときに、エポキシ樹脂は結晶性を取ることができなくなり、熱伝導率が極端に低下する。
【０２３３】
次に難燃助剤フィラの効果について、［表５］を用いて説明する。
【０２３４】
［表５］に難燃助剤フィラの結果を示す。
【０２３５】
【表５】
0005454226.tif 000014
【０２３６】
０．６％以上の難燃助剤フィラが難燃性を付加するために必要だが、難燃助剤フィラを加えることで熱伝導率は低下（フィラ量が増えるため極端な低下はしない）し、３％以上加えたときに、エポキシ樹脂は結晶性を取ることができなくなり、熱伝導率が極端に低下する。
【０２３７】
（実施例１０）
実施例１０を用いて、実施例１等で説明した伝熱層１０２中に含まれる無機フィラの含有率の最適化について実験した結果について説明する。
【０２３８】
図１８は、伝熱層中の無機フィラの体積分率と熱伝導率との関係についての実験結果の一例を説明する図である。図１８において、横軸は伝熱層１０２に含まれる無機フィラの体積分率（単位はＶｏｌ％）、縦軸は伝熱層の熱伝導率（単位は、Ｗ／ｍ・Ｋ）である。図１８に示すように、伝熱層１０２に含まれる無機フィラの体積分率が増加するにつれて、熱伝導率が増加する様子を示す。
【０２３９】
［表６］に、図１８や、実施例１等で説明した伝熱層１０２に含まれる無機フィラの体積含有率（Ｖｏｌ％）を変化させ、その時に得られた熱伝導率（単位はＷ/ｍ・Ｋ）と、耐電圧特性（４．２ｋＶ印加）について、評価した結果の一例を示す。
【０２４０】
［表６］に示すように、伝熱層１０２中に含まれる無機フィラ１２７の含有率が、９０Ｖｏｌ％以下では、所定の耐電圧特性が得られるが、含有率が９６Ｖｏｌ％以上では、必要な耐電圧特性が得られない。また無機フィラ１２７の含有率が、６６Ｖｏｌ％未満では、放熱基板として要求される熱伝導率が得られない。
【０２４１】
以上より、［表６］の総合評価結果に示すように、伝熱層１０２に含まれる無機フィラ１２７の含有率は、６６Ｖｏｌ％以上９０Ｖｏｌ％以下が、放熱基板１０１として好適であることが判る。
【０２４２】
なお無機フィラ１２７の含有率はＶｏｌ％で評価することが望ましい。これは無機フィラ１２７の比重の影響を抑えるためである。なお無機フィラ１２７の含有率を上げるには、平均粒径の異なる無機フィラ（例えば、平均粒径１０μｍと、平均粒径１μｍ）を混ぜる、あるいは無機フィラの形状を工夫する等、通常の高充填化手法を用いることが有用である。
【０２４３】
【表６】
0005454226.tif 000015
【０２４４】
（実施例１１）
実施例１１では、図１９、２０を用いて、リードフレーム１０３と配線基板１０４との半田部１０８を介した接続の一例について接続する。
【０２４５】
図１９（Ａ）（Ｂ）は、共に上下左右に互いに絶縁された配線部を有するチップ状の配線基板の斜視図である。図１９に示すような、チップ状の配線基板１０４を一種のジャンパーチップとして用いることで、矢印１１７に示すように、複数の配線をクロスさせることができる。
【０２４６】
図２０（Ａ）（Ｂ）は、それぞれ複数のリードフレームの間にチップ状の配線基板を挿入する様子を説明する斜視断面図と、その一部拡大断面図である。
【０２４７】
図２０（Ａ）に示すように、例えば両側面に側面電極１１１（側面電極は図示していない）を設けた、アルミナ基板）を、隣接する複数のリードフレーム１０３の間に挟む。
【０２４８】
図２０（Ｂ）に示すように、隣接するリードフレーム１０３ａ、１０３ｂ、１０３ｃの間にアルミナ基板等の配線基板１０４を挿入することで、互いのリードフレーム１０３ａ、１０３ｂ、１０３ｃ間を絶縁した状態で、ヒートスプレッド（熱拡散）することができる。
【産業上の利用可能性】
【０２４９】
以上のように、本発明に係る伝熱層とその製造方法によって、放熱性が必要な機器の小型化、低コスト化、高信頼性化が可能となる。そのため、車用のＤＣＤＣコンバータ、照明用の発光ダイオード等の各種機器の小型化、高効率化に貢献できる。
【符号の説明】
【０２５０】
１０１  放熱基板
１０２  伝熱層
１０３  リードフレーム
１０４  配線基板
１０５  配線部
１０６  絶縁部
１０７  金属板
１０８  半田部
１０９  接続部
１１０  ボンディングワイヤ
１１１  側面電極
１１２  スルーホール
１１４  金型
１１５  保護フィルム
１１６  未硬化組成物
１１７  矢印
１１８  成形装置
１１９  光沢度計
１２０  光源
１２１  レンズ
１２２  受光部
１２３  点線
１２４  表面
１２５  表面粗さ計
１２６  模様
１２７  無機フィラ
１２８  表面層
１２９  主要部
１３０  熱硬化性樹脂
１３１  汚れ
１３２  突起部
１３３  クラック
【図１】
0005454226.tif 000016
【図２】
0005454226.tif 000017
【図３】
0005454226.tif 000018
【図４】
0005454226.tif 000019
【図５】
0005454226.tif 000020
【図６】
0005454226.tif 000021
【図７】
0005454226.tif 000022
【図８】
0005454226.tif 000023
【図９】
0005454226.tif 000024
【図１０】
0005454226.tif 000025
【図１１】
0005454226.tif 000026
【図１２】
0005454226.tif 000027
【図１３】
0005454226.tif 000028
【図１４】
0005454226.tif 000029
【図１５】
0005454226.tif 000030
【図１６】
0005454226.tif 000031
【図１７】
0005454226.tif 000032
【図１８】
0005454226.tif 000033
【図１９】
0005454226.tif 000034
【図２０】
0005454226.tif 000035
【図２１】
0005454226.tif 000036
【図２２】
0005454226.tif 000037
【図２３】
0005454226.tif 000038
【図２４】
0005454226.tif 000039